(57)【特許請求の範囲】
【請求項１】
膨張した可撓性グラファイト粒子と未膨張の挿入グラファイト粒子とからなるグラファイト複合物１００重量部に対してポリリン酸アンモニウムが１０〜１００重量部配合されてなり、かつ、グラファイト複合物中における未膨張の挿入グラファイト粒子の含有量が４０〜７０重量％であることを特徴とする可撓性グラファイト複合難燃組成物。
【請求項２】
請求項１に記載の可撓性グラファイト複合難燃組成物がシート状に成形されてなる難燃シート。
【発明の詳細な説明】
【０００１】
【発明の属する技術分野】
本発明は、可撓性グラファイト複合難燃組成物及び難燃シートに関する。
【従来の技術】
近年、建築材料として合成樹脂材料が広く用いられている。一方、合成樹脂材料は発火すると有害な煙を発生する種類が多い。この合成樹脂材料から発生する有毒な煙に対する火災時の対策が要望されている。その一つの手段として、高熱を受けても発火し難く、且つ、形状が維持できる断熱材を使用することが試みられている。
【０００２】
このような難燃性の材料として、例えば、特開平６−２４７２３号公報には、膨張したグラファイト粒子及び未膨張の挿入グラファイト粒子とからなる可撓性グラファイト複合体が記載されている。可撓性グラファイト複合体は難燃性で発火温度が高いので着火しにくく、加熱時に膨張することにより断熱効果を期待できる。
【０００３】
火災時の断熱効果は火災による熱で挿入グラファイト粒子が膨張することにより得られる。従って、複合体中で膨張していない挿入グラファイト粒子の比率が大きいほど加熱時の膨張率が大きくなり断熱効果も向上する。しかし、充分な断熱効果を与えるために、膨張していない挿入グラファイト粒子の比率を高くすると複合体の強度が低下して形状を維持できなくなるという問題がある。
【０００４】
【発明が解決しようとする課題】
本発明は上記従来の問題点を解消し、高熱を受けても発火し難い難燃性と、形状を維持できる強度を有する可撓性グラファイト複合難燃組成物及びこの組成物がシート状に成形された難燃シートを提供することを目的とする。
【０００５】
【課題を解決するための手段】
発明者らは、膨張した可撓性グラファイト粒子と未膨張の挿入グラファイト粒子とからなるグラファイト複合物にリン化合物を添加することにより挿入グラファイト粒子の比率を高くしても形状を維持できる強度が得られることを見出して発明に至った。
【０００６】
請求項１記載の可撓性グラファイト複合難燃組成物は、膨張した可撓性グラファイト粒子と未膨張の挿入グラファイト粒子とからなるグラファイト複合物１００重量部に対してポリリン酸アンモニウムが１０〜１００重量部配合されてなり、かつ、グラファイト複合物中における未膨張の挿入グラファイト粒子の含有量が４０〜７０重量％であることを特徴とするものである。
【０００７】
本発明でいう挿入グラファイト粒子とは、加熱することにより１０倍以上に膨張可能な熱膨張性の黒鉛である。熱膨張性の黒鉛は天然の鱗片状黒鉛、熱分解黒鉛、キッシュグラファイトなど既知のものの粉末を、例えば、濃硫酸、硝酸、セレン酸などの無機酸と、濃硝酸、過塩素酸、過マンガン酸塩、重クロム酸塩、過酸化水素などの強酸化剤との混合物である挿入剤で処理することにより得られるものである。
【０００８】
膨張した可撓性グラファイト粒子とは、上記挿入グラファイト粒子を加熱することにより、グラファイト粒子に挿入された硫酸などがガス化し、そのガス圧により膨張したものである。
【０００９】
上記挿入剤で処理された未膨張の挿入グラファイト粒子と、膨張したグラファイト粒子との混合物をグラファイト複合物という。
【００１０】
未膨張の挿入グラファイト粒子と膨張したグラファイト粒子との比率は、成形後のシートの強度及び難燃性を維持する必要から、グラファイト複合物中で未膨張の挿入グラファイト粒子が１０〜８０重量％で含有されることが好ましい。
未膨張の挿入グラファイト粒子の量が１０重量％未満であると断熱効果が得難く、８０重量％を超えると成形体の強度を維持し難くなる。
更に、加熱時に膨張する成分が多いほうが断熱効果が大きいので、より好ましくは４０〜７０重量％である。
【００１２】
本発明で使用されるリン化合物としては、トリフェニルホスフェート、トリクレジルホスフェート、トリキシリネリルホスフェート、クレジルジフェニルホスフェート、キシリネリルジフェニルホスフェート等の各種リン酸エステル、リン酸ナトリウム、リン酸カリウム、リン酸マグネシウム等のリン酸金属塩などが挙げられるが、耐火性の点から赤リン、ポリリン酸アンモニウム類、及び下記構造式（１）で示されるリン化合物を用いるのが好ましい。
【００１３】
【化１】
0003976822.tif 000002
（式中、Ｒ1 は水素もしくは炭素原子１〜１６個を有する直鎖状、分岐状アルキル基、又は炭素数６〜１６のアリール基である。Ｒ2 は水酸基、又は水素もしくは炭素原子１〜１６個を有する直鎖状、分岐状アルキル基、アルコキシ基、又は炭素数６〜１６のアリール基、アリーロキシ基である。Ｒ3 は水素又は炭素原子１〜１６個を有する直鎖状、分岐状アルキル基、又は炭素数６〜１６のアリール基である。）
【００１４】
前記赤リンは市販のものでもよいが、耐湿性、安全性（混練時における自然発火の危険性）の点から、赤リンの表面が樹脂でコーティングされたものを用いるのが好ましい。
【００１５】
ポリリン酸アンモニウム類としては、ポリリン酸アンモニウム、メラミン変性ポリリン酸アンモニウム等が挙げられるが、本発明では取扱いなどの点からポリリン酸アンモニウムを用いるのが好ましい。
【００１７】
又、上記構造式（１）で表される具体的な化合物としては、メチルホスホン酸、メチルホスホン酸、ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホン酸、ジメチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が例示される。
上記リン化合物は単独で用いてもよく、２種類以上を併用してもよい。
【００１８】
本発明でリン化合物を添加するのは、成形時にリン化合物がバインダーとなって可撓性グラファイト複合体の成形性が向上するためである。
又、リン化合物は燃焼時に粘稠なポリリン酸を生成するので、挿入グラファイト粒子の膨張による難燃性グラファイト複合体の強度低下を防ぎ、形状維持を可能とする効果もある。
【００１９】
可撓性グラファイト複合体とリン化合物との比率は、可撓性グラファイト複合体１００重量部に対してリン化合物が１０〜１００重量部であることが好ましい。リン化合物の比率が１０重量部未満であると挿入グラファイト粒子の配合比率が高くなるとともに成形が困難となり、燃焼時に挿入グラファイト粒子の膨張によって形状が維持できなくなる。
又、リン化合物が１００重量部を超えても成形が困難となり、シート状に成形することができず、難燃組成物中の膨張成分が少なくなるため断熱効果も低下する。
【００２０】
請求項２記載の難燃シートは、請求項１に記載の可撓性グラファイト複合難燃組成物がシート状に成形されてなるものである。
【００２１】
【発明の実施の形態】
以下に本発明の実施例を説明する。
（実施例１〜３）
市販の挿入グラファイト粒子（熱膨張性黒鉛，日本化成社製，商品名「ＣＡ−６０Ｓ」）を５００℃で２０分間加熱して膨張した可撓性グラファイト粒子を得た。挿入グラファイト粒子、膨張したグラファイト粒子、及びポリリン酸アンモニウム（住友化学社製，商品名「スミセーフＰ」）を表１に示す配合で混合し、熱プレスによりシート状に成形した。熱プレスは温度１２０℃、圧力１００ｋｇ／ｃｍ2 で行った。
【００２２】
（比較例１）
膨張した挿入グラファイト粒子を１００重量部とし、未膨張の挿入グラファイト粒子を用いなかった以外は実施例１と同様にしてシート状に成形した。
【００２３】
（比較例２）
膨張した挿入グラファイト粒子を用いず、未膨張の挿入グラファイト粒子を１００重量部とした以外は実施例１と同様にしてシート状に成形した。
【００２４】
（比較例３）
ポリリン酸アンモニウムを用いなかった以外は実施例１と同様にしてシート状に成形した。
【００２５】
性能評価
実施例及び比較例で得たシートにつき、耐火性の評価及び形状維持性を以下の方法で評価した。
（１）耐火性
長さ１００ｍｍ、幅１００ｍｍ、厚さ２ｍｍの試験片を、主成分がセメントである壁材の表面に貼付し、該壁材の裏面にコーンカロリーメーター（アトラス社製，商品名「ＣＯＮＥ２Ａ」）を用いて照射線量３５ｋｗ／ｍ2 で照射し、上記の熱量を３０分間与えた後、試験片の貼付面の温度を測定した。
（２）形状維持性
耐火性評価後の試験片が形状を維持しているものを○、維持できなかったものを×で表した。
以上の結果を表１に示した。
【００２６】
【表１】
0003976822.tif 000003
【００２７】
表１から明らかなように、実施例１〜３のものはすべてシート成形性がよく、断熱性及び加熱後の形状維持性にすぐれている。しかし、比較例１〜４のものは断熱性、成形性、形状維持性のいずれかが劣り、実用できないものであった。
【００２８】
【発明の効果】
本発明は以上の構成であり、膨張した可撓性グラファイト粒子と未膨張の挿入グラファイト粒子とからなるグラファイト複合物にリン化合物を添加することにより挿入グラファイト粒子の比率を高くしても形状を維持できる強度が得られ、高熱を受けても発火し難い難燃性と、形状を維持できる強度を有する可撓性グラファイト複合難燃組成物、及びこの組成物がシート状に成形された難燃シートが提供される。